(57)【特許請求の範囲】
【請求項１】
ｉ）少なくとも１つのエポキシ樹脂Ａと、加熱により活性化される、エポキシ樹脂用の少なくとも１つの硬化剤Ｂとを含む熱硬化性エポキシ樹脂組成物である、少なくとも一つの硬化性構造用接着剤、及び
ｉｉ）エポキシ樹脂Ａ及びエポキシ樹脂用の少なくとも一つのさらなる硬化剤Ｈから形成される、少なくとも一つの化学的に架橋されたエラストマー、を含み、
前記硬化剤Ｈは、室温で又は前記硬化剤Ｂよりも低い温度で反応する硬化剤であること、及び
前記化学的に架橋されたエラストマーは、貫入ポリマーネットワークとして前記構造用接着剤中に存在することを特徴とする、熱で硬化させることができる組成物。
【請求項２】
・硬化剤Ｈは、分子又はポリマーであり、エポキシド基と反応する官能基の数が２よりも大きく５までの間であり、かつ硬化剤Ｈの分子量のエポキシ基と反応する官能基の数に対する比である平均等価重量が４０から２０００ｇ／ｅｑであり、
・硬化剤Ｈの活性化温度は硬化剤Ｂの活性化温度よりも低く、
・エポキシ樹脂Ａのエポキシド基に対する硬化剤Ｈ及び硬化剤Ｂの全反応性基の化学量論比が０．９以上の範囲である、
ことを特徴とする請求項１に記載の組成物。
【請求項３】
硬化剤Ｂの反応性基に対する硬化剤Ｈの反応性基の化学量論比が１以上の範囲であることを特徴とする、請求項２に記載の組成物。
【請求項４】
硬化剤Ｈがアミノ基又はカルボキシ基を有する分子であり、前記ポリマーがポリオレフィン、ポリエーテル、ポリエステル、脂肪酸、二量体及び三量体の脂肪酸、脂肪酸アミド、並びにアクリロニトリル比率が２５ｍｏｌ％以上のアクリロニトリルブタジエンゴムからなる群から選択されることを特徴とする、請求項２に記載の組成物。
【請求項５】
硬化剤Ｈがポリエーテルポリアミンであることを特徴とする、請求項４に記載の組成物。
【請求項６】
・エポキシ樹脂Ａを少なくとも１つの硬化剤Ｂと混合する段階、
・硬化剤Ｈを添加し、かつ混合する段階、
・エポキシ樹脂Ａを硬化剤Ｈと反応させる段階、
又は、
・エポキシ樹脂Ａを少なくとも１つの硬化剤Ｈ及び１つの硬化剤Ｂと混合する段階、
・エポキシ樹脂Ａを硬化剤Ｂの活性化温度よりも低い温度で硬化剤Ｈと反応させる段階
を含む、請求項２に記載の組成物を製造する方法。
【請求項７】
・請求項１から５のいずれか一項に記載の組成物を、そのガラス転移温度Ｔｇよりも高い温度に加熱する段階、
・化学的に架橋されたエラストマーの張力の下で、組成物を変形する段階、
・変形された組成物をそのガラス転移温度Ｔｇよりも低い温度に冷却する段階、
を含む、可逆的成形がされることを特徴とする、成形された物品（３）の製造方法。
【請求項８】
請求項７に記載の方法によって得られた物品（３）を、支持体（５）に取り付けることを含む、構造用部品のキャビティを補強する補強要素の製造方法。
【請求項９】
支持体（５）が金属で覆われたプラスチックから作られることを特徴とする、請求項８に記載の補強要素の製造方法。
【請求項１０】
以下の弾性回復が８０％以上である、請求項１〜５のいずれか一項に記載の組成物を含む形状記憶材料：
【数１】
0005898173.tif 000010
（ここで、
Ｈ０（０日目）は、この材料を成形して得た物品の元々の形状（１０×１０×６ｍｍ（ｌ×ｗ×ｈ））の高さ（６ｍｍ）であり、かつ
Ｈ０（７日目、硬化後）は、元々の形状を高さ３ｍｍの一時的形状に形成し、そしてその形成７日後に、ガラス転移温度Ｔｇを超える温度に加熱した場合に回復する物品の高さ、
である）。
【発明の詳細な説明】
【技術分野】
【０００１】
本発明は、いわゆる形状記憶材料として形成される、硬化性構造用接着剤を含む組成物の範疇にある。さらに、本発明は、例えば車体などにおいて使用されるような、構造用部品のキャビティを補強するための補強要素に関する。
【背景技術】
【０００２】
中空の構造用部品は様々な種類の構造体において頻繁に使用される。この種の構造体は、設計物の重量および材料の消費を低く抑えることを可能にするが、この種の構造体において、安定性および強度はしばしば損なわれる。さらに、キャビティは、中空部品の表面が大きいことに起因して、もしも水分または泥が入った場合、腐食に対して大きな接触表面を提供する。例えば風または振動によって起こる雑音も、キャビティ内でまたはキャビティに沿って伝達され得る。
そのようなキャビティの形状および／または限られた寸法に起因して、それらを効果的に補強すること、それらを絶縁すること、または雑音の伝導を制御することが難しい場合も多い。
【０００３】
特に中空構造用部品の機械的性質を改良するために、部品内に局所的な補強要素を使用したりまたは一体化することが非常に一般的である。そのような補強要素は、典型的には金属またはプラスチックまたはこれらの材料の組み合わせからなる。接近するのが困難な位置において（これは例えば部品を設置した後にのみ補強または密封され得る）、構造用発泡体がしばしば使用される。これは、例えば、車両構造または車体の製造の場合である。膨らんでいない状態でキャビティ内に導入することができ、特に温度の増加によって後から発泡させることができるのが構造用発泡体の利点である。
【０００４】
このようにして、キャビティの内壁は、カソードディップコーティングによる補強要素の取り付け後、かつ構造用接着剤の発泡によって補強された後でのみ、例えば完全に被覆され得る。このために、発泡は、オーブン中でカソードディップコーティング層を硬化する間典型的に実施される。
【０００５】
そのような補強要素の不利な点は、構造用接着剤の機械的性質が発泡プロセスによって影響を受けることである。
【先行技術文献】
【特許文献】
【０００６】
【特許文献１】欧州特許第ＥＰ０８１６８００９．２号明細書
【特許文献２】米国特許第６，３２２，８９０号明細書
【非特許文献】
【０００７】
【非特許文献１】ＩＵＰＡＣ  Ｃｏｍｐｅｎｄｉｕｍ  ｏｆ  Ｃｈｅｍｉｃａｌ  Ｔｅｒｍｉｎｏｌｏｇｙ，２ｎｄ  Ｅｄｉｔｉｏｎ（１９９７）
【発明の概要】
【発明が解決しようとする課題】
【０００８】
したがって、本発明の目的は、従来技術の欠点を克服し、かつ構造用接着剤の機械的性質に影響を与えることなく、キャビティと補強要素との間のギャップを閉じることを可能にする補強要素を提供することである。
【課題を解決するための手段】
【０００９】
予想外なことに、この目的は下記の態様１に記載の組成物によって解決することができることが見出された。
【００１０】
本発明による組成物が形状記憶材料を実現し得ることが見出され、この材料は特に温度の影響に起因してその形状を変化させ、結果的に、それに伴う体積の増加なしで、例えば発泡プロセスを通じて所定の方向に膨張する。
【００１１】
本発明のさらなる局面は、追加の従属的態様の発明特定事項である。本発明の特に好ましい実施形態は、従属的態様の発明特定事項である。
すなわち、本発明の態様としては、以下の態様を挙げることができる：
《態様１》
ｉ） 少なくとも一つの硬化性構造用接着剤、及び
ｉｉ） 少なくとも一つの化学的に架橋されたエラストマー、を含み、
化学的に架橋されたエラストマーは貫入ポリマーネットワークとして構造用接着剤中に存在することを特徴とする組成物。
《態様２》
硬化性構造用接着剤が、少なくとも１つのエポキシ樹脂Ａと、高い温度で活性化される、エポキシ樹脂のための少なくとも１つの硬化剤Ｂとを含む熱硬化性エポキシ樹脂組成物であることを特徴とする、態様１に記載の組成物。
《態様３》
・少なくとも１つの硬化性構造用接着剤をエラストマー形成成分と混合する段階、
・混合物中のエラストマー形成成分をエラストマーに架橋して、構造用接着剤中で貫入ポリマーネットワークが形成されるようにする段階、によって得られる態様１又は２に記載の組成物。
《態様４》
エラストマー形成成分が、
・少なくとも１つの天然ゴム又は合成ゴム、及び少なくとも１つのゴムのための架橋剤、及び
・少なくとも１つのポリイソシアネート、及び少なくとも１つのポリオール、
からなる群から選択されることを特徴とする、態様３に記載の組成物。
《態様５》
貫入ポリマーネットワークとして構造用接着剤中に存在する化学的に架橋されたエラストマーが、エポキシ樹脂Ａ及びエポキシ樹脂のための少なくとも一つのさらなる硬化剤Ｈから形成され、
・硬化剤Ｈは分子又はポリマーであり、エポキシド基と反応する官能基を有し、２よりも大きく５までの中程度の官能性及び平均等価重量４０から２０００ｇ／ｅｑを有し、
・硬化剤Ｈの活性化温度は硬化剤Ｂの活性化温度よりも低く、
・エポキシ樹脂Ａのエポキシド基に対する硬化剤Ｈ及び硬化剤Ｂの全反応性基の化学量論比が０．９：１以上の範囲である、
ことを特徴とする態様２に記載の組成物。
《態様６》
硬化剤Ｂの反応性基に対する硬化剤Ｈの反応性基の化学量論比が１：１以上の範囲であることを特徴とする、態様５に記載の組成物。
《態様７》
硬化剤Ｈがアミノ基又はカルボキシ基を有するポリマーであり、前記ポリマーがポリオレフィン、ポリエーテル、ポリエステル、脂肪酸、脂肪酸アミド、及びアクリロニトリル比率が２５ｍｏｌ％以上のアクリロニトリルブタジエンゴムからなる群から選択されることを特徴とする、態様５に記載の組成物。
《態様８》
硬化剤Ｈがポリエーテルポリアミンであることを特徴とする、態様７に記載の組成物。
《態様９》
・エポキシ樹脂Ａを少なくとも１つの硬化剤Ｂと混合する段階、
・硬化剤Ｈを添加し、かつ混合する段階、
・エポキシ樹脂Ａを硬化剤Ｈと変換させる段階、
又は、
・エポキシ樹脂Ａを少なくとも１つの硬化剤Ｈ及び１つの硬化剤Ｂと混合する段階、
・エポキシ樹脂Ａを硬化剤Ｂの活性化温度よりも低い温度で硬化剤Ｈと変換させる段階
を含む、態様５に記載の組成物を製造する方法。
《態様１０》
・態様１から８の何れか一項に記載の組成物を、そのガラス転移温度Ｔｇよりも高い温度に加熱する段階、
・化学的に架橋されたエラストマーの張力の下で、組成物を変形する段階、
・変形された組成物をそのガラス転移温度Ｔｇよりも低い温度に冷却する段階、
を含む可逆的成形がされたことを特徴とする、成形された物品（３）。
《態様１１》
態様１０に記載の成形された物品（３）が取り付けられる支持体（５）を含む構造用部品のキャビティを補強する補強要素。
《態様１２》
支持体（５）が金属で覆われたプラスチックから作られることを特徴とする、態様１１に記載の補強要素。
【００１２】
本発明の例示的な実施形態が図においてさらに詳細に説明される。異なる図面に示される同じ要素は、同じ参照記号で示される。もちろん、本発明はここに示されかつ記載される例示的実施形態に限定されない。
【００１３】
図は本発明を直接理解するための重要な要素のみを示す。
【図面の簡単な説明】
【００１４】
【図１】その一時的な形状にある成形された物品または組成物の製造の概略図である。
【図２】補強要素の概略図である。
【図３】組成物の形状変化および硬化の概略図である。
【図４】構造用部品のキャビティの補強の概略図である。
【図５】構造用部品のキャビティ内の補強要素の概略図である。
【図６】強化された構造用部品の概略図である。
【発明を実施するための形態】
【００１５】
第１の局面において、本発明は以下を含む組成物に関し、
ｉ）    少なくとも一つの硬化性構造用接着剤、および
ｉｉ）  少なくとも一つの化学的に架橋されたエラストマー、
ここで化学的に架橋されたエラストマーは貫入ポリマーネットワークとして構造用接着剤内に存在する。
【００１６】
本明細書において、用語「貫入ポリマーネットワーク」には、ＩＵＰＡＣ  Ｃｏｍｐｅｎｄｉｕｍ  ｏｆ  Ｃｈｅｍｉｃａｌ  Ｔｅｒｍｉｎｏｌｏｇｙ，２ｎｄ  Ｅｄｉｔｉｏｎ（１９９７）に従って、セミ相互貫入ポリマーネットワーク（ＳＩＰＮ）の以下の定義が使用される。それによれば、ＳＩＰＮは少なくとも一つのネットワークおよび少なくとも一つの線形または分岐ポリマーを含み、このポリマーは少なくとも部分的にネットワークに貫入する。本発明による組成物においては、エラストマーがネットワークを形成し、ポリマーは硬化性構造用接着剤の一部である。
【００１７】
本明細書において、「化学的に架橋されたエラストマー」は、共有化学結合を通じて架橋されたエラストマーであると理解される。対照的に、熱可塑性エラストマーの架橋は物理的相互作用に基づく。化学的に架橋されたエラストマーは、それが適当な溶媒で膨潤するが溶解されない事実に起因して、熱可塑性エラストマーとは異なる。それとは逆に、熱可塑性エラストマーは適当な溶媒に完全に溶解する。
【００１８】
化学的に架橋されたエラストマーの存在は、例えばＡＳＴＭ  Ｄ  ２７６５に従って、決定することができる。
【００１９】
本明細書において、組成物のガラス転移温度Ｔｇは、どちらが高いかに依存して、（特にエポキシ樹脂Ａの）硬化性構造用接着剤のガラス転移温度、または化学的に架橋されたエラストマーのガラス転移温度として理解される。固体エポキシ樹脂に基づく硬化性構造用接着剤の実施形態において、組成物のガラス転移温度Ｔｇは通常固体エポキシ樹脂のガラス転移温度Ｔｇに関連する。液体エポキシ樹脂に基づく硬化性構造用接着剤の実施形態において、組成物のガラス転移温度Ｔｇは通常化学的に架橋されたエラストマーのガラス転移温度Ｔｇに関連する。
【００２０】
ガラス転移温度Ｔｇおよび融点は典型的にはＤＳＣ（示差走査熱量計）によって測定され、測定は５ｍｇのサンプルで、１８０℃まで、１０℃／分の加熱速度で、Ｍｅｔｔｌｅｒ  Ｔｏｌｅｄｏ  ８２２ｅ装置で実施される。測定値はＤＳＣソフトウエアを利用して測定されたＤＳＣ曲線から決定される。
【００２１】
本発明による組成物は、「形状記憶材料」を表し、その製造および加工の間特定の形状（「元々の形状」）に形成することができ、この形成の後、固体の整合性を有する、すなわち組成物はそのガラス転移温度Ｔｇよりも低い温度で存在する。
【００２２】
この形状において、構造用接着剤中に貫入ポリマーネットワークとして存在する化学的に架橋されたエラストマーは本質的に緩和される。必要に応じて、組成物はその後そのガラス転移温度Ｔｇよりも高い温度に加熱され、任意の形状に成形される（「一時的形状」）。この一時的な形状において、エラストマーは歪んだ状態で存在する。組成物はこの一時的な形状に保たれ、組成物の温度は構造用接着剤のガラス転移温度Ｔｇよりも低く、または融点よりも低く、再度下げられ、組成物を一時的な形状で硬化させる。この一時的な形状において、組成物は保管されるとき安定であり、例えばパンチングまたはカッティングなどの加工を施すことができる。もしも、その後になって、組成物がそのガラス転移温度Ｔｇよりも高い温度に再加熱される場合、エラストマーはその緩和された形状を回復し、結果的に組成物全体がその元々の形状に変形される。
【００２３】
したがって本発明は、本発明による組成物を含む形状記憶材料にも関する。
【００２４】
特に、本発明による組成物は、室温（２３℃）において固体であり、その元々の形状およびその一時的な形状における材料の最適な取り扱いを可能にする形状記憶材料である。
室温において固体である本発明による組成物は、室温よりも高いガラス転移温度Ｔｇを有するべきである。他の方法では、その一時的な形状にされた後、本発明による組成物は、室温でのこの形状において、この一時的な形状において歪んだエラストマーを保持することができなかった。
好ましくは、本発明による組成物は２３℃から９５℃、好ましくは３０℃から８０℃、より好ましくは３５℃から７５℃の範囲のガラス転移温度Ｔｇを有する。
さらに、好ましくは、本発明による組成物の表面は室温において粘着性ではなく、したがって取り扱いが容易である。
【００２５】
特に、硬化性構造用接着剤は熱硬化構造用接着剤であり、好ましくは１２０℃から２２０℃の範囲、さらに好ましくは１６０℃から２００℃の範囲の硬化温度を有する。
【００２６】
もしも硬化性構造用接着剤が熱硬化性構造用接着剤である場合、組成物の加工中、一時的な形状に形成される間、組成物が硬化工程の開始する点まで加熱されないことを念頭に置いておかなくてはならない。
【００２７】
最も好ましくは、硬化性構造用接着剤は少なくとも１つのエポキシ樹脂Ａ、および高い温度で活性化されるエポキシ樹脂のための少なくとも１つの硬化剤Ｂを含むエポキシ樹脂組成物である。特に、それは１成分エポキシ樹脂組成物である。
【００２８】
エポキシ樹脂Ａは、平均して、１分子あたり２つ以上のエポキシ基を有し、特に固体エポキシ樹脂または固体エポキシ樹脂と液体エポキシ樹脂との混合物である。用語「固体エポキシ樹脂」はエポキシに関する当業者にはよく知られており、「液体エポキシ樹脂」の対語として使用される。固体エポキシ樹脂のガラス転移温度Ｔｇは室温よりも高い。
【００２９】
好ましい固体エポキシ樹脂は以下の化学式（Ｉ）を有する。
【化１】
0005898173.tif 000002
【００３０】
ここで、置換基Ｒ’およびＲ”は互いに独立に各々ＨまたはＣＨ３を表す。さらに、記号ｓは１以上の値、特に１．５以上の値、より好ましくは２から１２の値を表す。
【００３１】
好ましい固体エポキシ樹脂は２３℃から９５℃、特に３０℃から８０℃、好ましくは３５℃から７５℃の範囲のガラス転移温度Ｔｇを有する。
【００３２】
そのような固体エポキシ樹脂は、例えばＤｏｗ  Ｃｈｅｍｉｃａｌ  Ｃｏｍｐａｎｙ（ＵＳＡ）、Ｈｕｎｔｓｍａｎ  Ｉｎｔｅｒｎａｔｉｏｎａｌ  ＬＬＣ（ＵＳＡ）、またはＨｅｘｉｏｎ  Ｓｐｅｃｉａｌｔｙ  Ｃｈｅｍｉｃａｌｓ  Ｉｎｃ（ＵＳＡ）から市販されている。
【００３３】
好ましい液体エポキシ樹脂は、特に固体エポキシ樹脂とともに使用することができ、以下の化学式（ＩＩ）を有する。
【化２】
0005898173.tif 000003
【００３４】
ここで、置換基Ｒ’およびＲ”は互いに独立に各々ＨまたはＣＨ３を表す。さらに、記号ｒは０から１の値を表す。好ましくは、ｒは０．２以下の値を表す。
【００３５】
好ましくは、これらはビスフェノールＡのジグリシジルエーテル（ＤＧＥＢＡ）、ビスフェノールＦのジグリシジルエーテル、およびビスフェノールＡ／Ｆのジグリシジルエーテルである。ここで、用語「Ａ／Ｆ」はアセトンと、その製造において開始材料として使用されるホルムアルデヒドとの混合物を示す。そのような液体樹脂は、例えばＨｕｎｔｓｍａｎ  Ｉｎｔｅｒｎａｔｉｏｎａｌ  ＬＬＣ（ＵＳＡ）から商品名Ａｒａｌｄｉｔｅ（登録商標）ＧＹ２５０、Ａｒａｌｄｉｔｅ（登録商標）ＰＹ３０４、Ａｒａｌｄｉｔｅ（登録商標）ＧＹ２８２で、またはＤｏｗ  Ｃｈｅｍｉｃａｌ  Ｃｏｍｐａｎｙ（ＵＳＡ）からＤ．Ｅ．Ｒ．（登録商標）３３１もしくはＤ．Ｅ．Ｒ．（登録商標）３３０で、またはＨｅｘｉｏｎ  Ｓｐｅｃｉａｌｔｙ  Ｃｈｅｍｉｃａｌｓ  Ｉｎｃ（ＵＳＡ）から商品名Ｅｐｉｋｏｔｅ（登録商標）８２８もしくはＥｐｉｋｏｔｅ（登録商標）８６２で市販されている。
【００３６】
実施形態によれば、硬化性構造用接着剤において開始材料の一つとして使用されるエポキシ樹脂は液体エポキシ樹脂であってもよい。これは典型的には、硬化性構造用接着剤が形状記憶材料を形成するために少なくとも一つの化学的に架橋されたエラストマーを含むとき、このエラストマーの製造のためのポリマー成分、すなわちエラストマー形成成分、の化学的架橋が組成物のガラス転移温度Ｔｇの増加をもたらし、それが材料の取り扱いに関して適切な範囲にあるようにするときの場合である。例えばこれは、もしも化学的に架橋されたエラストマーが少なくとも部分的に使用される液体エポキシ樹脂から形成される場合である。
【００３７】
さらなる適切なエポキシ樹脂はいわゆるノボラックである。特に以下の化学式（ＩＩＩ）を有する。
【化３】
0005898173.tif 000004
【００３８】
ここで、部分Ｘは水素原子またはメチル基を表す。部分Ｙは−ＣＨ２−または化学式（ＩＶ）の部分を表す。
【化４】
0005898173.tif 000005
【００３９】
さらに、添え字ｚは０から７の値、特に３以上の値を表す。
【００４０】
特に、これらはフェノールまたはクレゾールノボラックである（Ｙは−ＣＨ２−を表す）。そのようなエポキシ樹脂は、Ｈｕｎｔｓｍａｎ  Ｉｎｔｅｒｎａｔｉｏｎａｌ，ＬＬＣ，ＵＳＡから商品名ＥＰＮまたはＥＣＮおよびＴａｃｔｉｘ（登録商標）５５６として、またはＤｏｗ  Ｃｈｅｍｉｃａｌ  Ｃｏｍｐａｎｙ，ＵＳＡから製品シリーズＤ．Ｅ．Ｎ．ＴＭとして市販されている。
【００４１】
好ましくは、エポキシ樹脂Ａは化学式（Ｉ）の固体エポキシ樹脂を構成する。さらに好ましい実施形態において、熱硬化性エポキシ樹脂組成物は少なくとも一つの化学式（Ｉ）の固体エポキシ樹脂および化学式（ＩＩ）の少なくとも一つの液体エポキシ樹脂を含む。
【００４２】
エポキシ樹脂Ａの量の比率は、硬化性構造用接着剤の全重量に対して、好ましくは２から９０重量％、特に５から７０重量％、好ましくは１０から６０重量％である。
【００４３】
エポキシ樹脂の硬化剤Ｂは高い温度によって活性化される。好ましくは、硬化剤Ｂは、ジシアンジアミド、グアナミン、グアニジン、アミノグアニジン、およびそれらの誘導体、置換された尿素、特に３−（３−クロロ−４−メチル−フェニル）−１，１−ジメチル尿素（クロロトルロン）、またはフェニル−ジメチル−尿素、特にｐ−クロロ−フェニル−Ｎ，Ｎ−ジメチル−尿素（モニュロン）、３−フェニル−１，１−ジメチル−尿素（フェヌロン）、３，４−ジクロロフェニル−Ｎ，Ｎ−ジメチル尿素（ジウロン）、およびイミダゾールおよびアミン錯体からなる群から選択される硬化剤である。硬化剤Ｂとして特に好ましいのは、特に置換尿素と組み合わせた、ジシアンジアミドである。ジシアンジアミドを置換尿素と組み合わせる利点は、組成物の硬化を加速することである。
【００４４】
好ましくは、硬化剤Ｂの比率は、硬化性構造用接着剤の全重量に対して、０．０５から８重量％、特に０．１から６重量％、好ましくは０．２から５重量％である。
本明細書において用語「硬化剤」には触媒および触媒活性を有する化合物も含まれる。この場合、触媒または触媒活性を有する化合物が硬化剤Ｂとして使用されるとき、全硬化性構造用接着剤における硬化剤Ｂの比率が上述の数値範囲のうち低い範囲にあることは、当業者には明らかである。
【００４５】
さらに、エポキシ樹脂組成物は少なくとも一つの耐衝撃性改良剤を含んでよい。
本明細書において、「耐衝撃性改良剤」はエポキシ樹脂マトリックスへの有機ポリマーの添加を意味し、添加は少量（すなわち典型的には０．１から２０重量％）であり、強度の有意な増加をもたらし、したがって材料が裂けたり破れたりする前に高い衝突または衝撃応力を受け入れることが可能である。
【００４６】
適切な耐衝撃性改良剤は、当業者には知られている、特にニトリルゴムまたはポリエーテルポリオールポリウレタン誘導体に基づく反応性液体ゴム、コアシェルポリマーおよび同様のシステムを含む。適切な耐衝撃性改良剤は、参照によってここに含まれる欧州特許第ＥＰ０８１６８００９．２号明細書に耐衝撃性改良剤として記載される。
【００４７】
硬化性構造用接着剤は、通常硬化性構造用接着剤において使用される、さらなる成分を含むことができる。
特に、硬化性構造用接着剤は少なくとも一つのフィラーをさらに含む。好ましくは、それはマイカ、滑石、カオリン、珪灰石、長石、閃長岩、緑泥石、ベントナイト、モンモリロナイト、炭酸カルシウム（沈殿または粉砕）、ドロマイト、石英、ケイ酸（発熱性または沈殿）、クリストバライト、酸化カルシウム、水酸化アルミニウム、酸化マグネシウム、中空セラミック球、中空ガラス球、中空有機物球、ガラス球、顔料である。フィラーは、当業者に知られるような市販の形態の、有機物でコーティングされたもの、またはコーティングされていないものの双方を意味する。他の例としては、その内容が参照によってここに含まれる米国特許第６，３２２，８９０号明細書に記載されるような官能化アルモキサンが挙げられる。
有利には、フィラーの量の比率は、全硬化性構造用接着剤の重量に対して、１から６０重量％、好ましくは５から５０重量％、特に１０から３５重量％である。
【００４８】
さらなる成分として、硬化性構造用接着剤は、特に例えばエアロゾルまたはナノクレイなどのチキソトロピー剤、強度改良剤、反応性希釈剤、並びに当業者に知られる他の成分を含む。
典型的には、本発明による組成物は、組成物を発泡させる化学的推進剤または他の物質を含まない。
【００４９】
より好ましくは、硬化性構造用接着剤は１成分熱硬化性エポキシ樹脂組成物である。
【００５０】
本発明による組成物は、貫入ポリマーネットワークとして構造用接着剤中に存在する少なくとも一つの化学的に架橋されたエラストマーを有する。
【００５１】
化学的に架橋されたエラストマーは、硬化性構造用接着剤中にエラストマー形成成分を混合し、その後混合物内で架橋することによって組成物に添加され、貫入ポリマーネットワークをもたらす。
この目的で、エラストマー形成成分は、制御されたやり方で硬化性構造用接着剤の機能に悪影響を与えることなく、硬化性構造用接着剤との混合物中で架橋することができるどのような成分であってもよい。
特に、エラストマー形成成分は下記からなる群から選択される。
・少なくとも一つの天然または合成ゴム、および少なくとも一つのゴム用硬化剤、および
・少なくとも一つのポリイソシアネート、および少なくとも一つのポリオール。
【００５２】
天然ゴム（すなわちイソプレン）に加えて、適切な合成ゴムとして典型的にはスチレンブタジエンゴム、ポリブタジエンゴム、特にアクリロニトリルの比率が２５ｍｏｌ％以上の、アクリロニトリルブタジエンゴム、クロロプレンゴム、およびエチレンプロピレンジエンゴムが挙げられる。成分は硫黄によりラジカル的にまたは当業者に知られる他の方法で架橋することができる。
【００５３】
さらに、エラストマー形成成分はポリイソシアネートおよびポリオールであってよく、これらは当業者にはよく知られている。特にポリイソシアネートは、例えばジフェニルメタンジイソシアネート（ＭＤＩ）、トルエンジイソシアネート（ＴＤＩ）、１，６−ヘキサメチレン−ジイソシアネート（ＨＤＩ）、または１−イソシアナト−３，３，５−トリメチル−５−イソシアナト−メチルシクロヘキサン（ＩＰＤＩ）などの商業用ジイソシアネートである。
これらのポリオールは特に重合ポリオールであり、特に２官能または３官能ポリオールである。適切な高分子ポリオールとして、典型的にはポリエーテルポリオール、ポリエステルポリオール、ポリカーボネートポリオール、およびこれらのポリオールの混合物が挙げられる。特に高分子ポリオールは５００から５０００ｇ／ｍｏｌの分子量を有する。
【００５４】
本発明による組成物を調製するとき、硬化性構造用接着剤は均一な混合物が得られるまでエラストマー形成組成物と混合される。もしも硬化性構造用接着剤がエポキシ樹脂Ａとして固体エポキシ樹脂を含む場合、混合は固体エポキシ樹脂のガラス転移温度Ｔｇよりも高い温度で行われる。
【００５５】
もしも硬化性構造用接着剤が熱硬化性エポキシ樹脂組成物である場合、硬化剤が添加される前に、エラストマー形成成分と混合してよい。結果的に、混合の間、構造用接着剤を硬化させることなく、温度を熱硬化性エポキシ樹脂組成物の硬化温度に、またはそれよりも高い温度に設定することができる。一般的には、温度が高いほどより効果的な混合が得られる。
【００５６】
均一な混合物が得られた後、エラストマー形成成分は架橋され、それらが構造用接着剤中で貫入ポリマーネットワークとして存在するエラストマーを形成するようにする。
【００５７】
化学的に架橋されたエラストマーの量の比率は、組成物の全重量に対して、好ましくは１から４０重量％、特に１０から２０重量％である。
【００５８】
本発明の好ましい実施形態において、化学的に架橋されたエラストマーは硬化性構造用接着剤の成分で形成される。
【００５９】
この実施形態において、本発明による組成物は貫入ポリマーネットワークとして構造用接着剤中に存在する化学的に架橋されたエラストマーを有し、これはエポキシ樹脂Ａおよびエポキシ樹脂のための少なくとも一つのさらなる硬化剤から形成される。
【００６０】
硬化剤Ｈは分子またはポリマーであり、エポキシ基と反応する官能基を有し、特に２よりも大きく５までの中程度の官能性および平均等価重量４０から２０００ｇ／ｅｑを有する。この場合、官能性はエポキシ基に対する官能性であると理解される。
さらに、硬化剤Ｈの活性化温度は上述の硬化剤Ｂの活性化温度よりも低い。好ましくは、硬化剤Ｈの活性化温度は少なくとも１０℃、特に少なくとも２０℃、好ましくは少なくとも３０℃、硬化剤Ｂの活性化温度よりも低い。
また、エポキシ樹脂Ａのエポキシ基に対する硬化剤Ｈおよび硬化剤Ｂの全反応性基の化学量論比は０．９：１以上の範囲である。
【００６１】
硬化剤Ｈは分子またはポリマーであり、エポキシ基と反応する官能基を有する。典型的には、それはポリマーであり、このポリマーは特にポリオレフィン、ポリエーテル、ポリエステル、脂肪酸、脂肪酸アミド、およびアクリロニトリル比率が２５ｍｏｌ％以上のアクリロニトリルブタジエンゴムからなる群から選択される。
本発明に関して、硬化剤Ｈが、組成物の残りの部分、特にエポキシ樹脂Ａと混在する、エポキシ樹脂組成物に対する耐衝撃性改良剤として通常添加される既知のエラストマーで知られるような、ベース構造を有することが重要である。例えば、これはアクリロニトリル比率が特に２５ｍｏｌ％未満の低いアクリロニトリル比率を有するアクリロニトリルブタジエンゴムの場合である。
典型的には、そのような硬化剤Ｈは柔軟性を高める。
【００６２】
エポキシ基と反応する硬化剤Ｈの官能基は、特にアミノ基、カルボキシル基、カルボキシルアミド基、ヒドロキシ基、または無水物基である。好ましくは、それらはアミノ基またはカルボキシ基またはフェノリックヒドロキシ基、好ましくはアミノ基またはカルボキシ基である。硬化剤Ｈと架橋された後、ただし硬化剤Ｂと架橋される前、組成物が良好な保存安定性を有するのでカルボキシ基は特に好ましい。この理由は、反応したアミン（したがって組成物中に３級アミンとして存在する）がエポキシ基のホモ重合を触媒し得るためである。
【００６３】
ポリマーの平均官能性は２より大きく５までの範囲であり、特に２．５から５、好ましくは３から５の範囲である。ポリマーの平均等価重量は４０から１０００ｇ／ｅｑ、特に４０から１０００、好ましくは５０から８００の範囲である。この意味において、等価重量は全ポリマーすなわち硬化剤Ｈの分子量の、その官能性すなわちエポキシ基と反応する官能基の数に対する比である。
【００６４】
より好ましくは、硬化剤Ｈは、Ｈｕｎｔｓｍａｎ  Ｉｎｔｅｒｎａｔｉｏｎａｌ  ＬＬＣ、ＵＳＡから例えば商品名Ｊｅｆｆａｍｉｎｅ（登録商標）、特にＪｅｆｆａｍｉｎｅ（登録商標）Ｄ−２３０またはＴ−４０３で市販される、４，９−ジオキサドデカン−１，１２−ジアミンまたはポリエーテルポリアミンなどのジアミンであり、Ｃｒｏｄａ  Ｉｎｔｅｒｎａｔｉｏｎａｌ  ＰＬＣ、Ｅｎｇｌａｎｄから例えば商品名ＰｒｉｐｏｌＴＭ、特にＰｒｉｐｏｌＴＭ１０４０とで市販される、２量体または３量体の脂肪酸である。
【００６５】
本発明による組成物のこの好ましい実施形態においても使用される硬化剤Ｂは既に上述したとおりである。
特に、硬化剤Ｂの反応性基に対する硬化剤Ｈの反応性基の化学量論比は１：１以上の範囲である。
【００６６】
形状記憶材料を作るための本発明による組成物に関して、一時的形状において可能な限り高い形態安定性を有すること、および可能な限り完全な弾性回復を有することは必須である。具体的には、これは本発明による組成物が可能な限り長く、典型的には６月以上、一時的形状を保持することができること、かつもしも必要である場合、組成物のガラス転移温度Ｔｇを超える温度に加熱することによって、組成物がその元々の形状を回復できること、を意味する。十分な弾性回復とは、典型的には、もしも５から１０ｍｍの高さを有する本発明による組成物の試験片が、高さにおいて５０％まで変形されるとき、必要に応じて、元々の高さの８０から１００％に戻ることができる場合である。
【００６７】
これは、本発明の好ましい実施形態に関して、本発明による組成物が、エポキシ樹脂Ａおよびエポキシ樹脂のための少なくとも一つの硬化剤Ｈから形成される化学的に架橋されたエラストマーを有し、エポキシ樹脂Ａと硬化剤Ｈとの架橋がこれらの性質を生じなくてはならないことを意味する。
逆に、エポキシ樹脂Ａの残りのエポキシ基と硬化剤Ｂとの架橋が、構造用接着剤の十分な接着を生じることが確実にされる。理想的には、この実施形態において、本発明による組成物中の硬化剤Ｈの比率が、前記性質を有する形状記憶材料を形成するのに十分高い程度であればよく、可能な限り多くのエポキシ樹脂Ａのエポキシ基が、硬化剤Ｂと硬化するために、すなわち接着を実現するために、使用できるようにする。
【００６８】
好ましい実施形態を示す、本発明による組成物は以下の段階からなる方法で製造される。
・エポキシ樹脂Ａを少なくとも１つの硬化剤Ｂと混合する段階、
・硬化剤Ｈを添加し、かつ混合する段階、
・エポキシ樹脂Ａを硬化剤Ｈと反応させる段階、
または、
・エポキシ樹脂Ａを少なくとも１つの硬化剤Ｈおよび１つの硬化剤Ｂと混合する段階、
・エポキシ樹脂Ａを硬化剤Ｂの活性化温度よりも低い温度で硬化剤Ｈと反応させる段階。
【００６９】
特に、硬化剤Ｈは室温において、または硬化剤Ｂよりも有意に低い温度でエポキシ樹脂と反応する硬化剤であり、本発明による組成物、すなわち形状記憶材料を製造するために熱エネルギーが全く必要ないか、または殆ど必要ないようにする。
【００７０】
他の局面において、本発明は可逆的な成形を施された成形された物品に関し、この成形は以下の段階を含む。
ａ）そのガラス転移温度Ｔｇよりも高い温度に、上述のように、組成物を加熱する段階、
ｂ）化学的に架橋されたエラストマーの張力の下で、組成物を変形する段階、
ｃ）変形された組成物をそのガラス転移温度Ｔｇよりも低い温度に冷却する段階。
【００７１】
図１は、上述のような、エポキシ樹脂組成物に基づく組成物からの本発明による成形された物品の製造の概略を示す。
ここで、固体組成物１は、例えば製造においてそれが成形された元々の形状を有して、その初期状態Ｚ１で存在する。第１段階において、組成物はその後温度ΔＴ１だけ、そのガラス転移温度Ｔｇよりも高い温度に、ただし熱硬化性エポキシ樹脂組成物の場合その硬化温度よりも低い温度に、加熱される。組成物がこの状態Ｚ２にあるとき、力Ｆの衝撃によって、それはその一時的な、ただし未だ変形可能な形状２に成形される。状態Ｚ３で示されるこの一時的な、未だ変形可能な形状において、化学的に架橋されたエラストマーは歪んだ形状を有する。組成物はこの一時的な形状に保持され、かつ組成物の温度は、そのガラス転移温度Ｔｇよりも低い温度に、温度ΔＴ１だけ再度下げられる。この工程において、組成物は硬化し、状態Ｚ４で示されるその固体の一時的形状３で存在するようになる。この状態において、成形された物品として、保管されるとき組成物は安定であり、かつさらに加工することができる。例えば、成形された物品は、穿孔され、または切断され、および／または、特に支持体に取り付けることができ、または強化を必要とする構造用部品のキャビティ内に配置することができる。
【００７２】
本発明による組成物の変形は、その一時的な形状に成形されるとき、典型的にはプレス、ロール、押出などにより行われる。変形に関して、変形された状態にある組成物を、それがその一時的な形状を保つように、そのガラス転移温度Ｔｇよりも低い温度に冷却できることが重要である。
【００７３】
他の局面において、本発明は上述のように成形された物品が取り付けられる支持体を含む構造用部品のキャビティを補強するための補強要素に関する。
【００７４】
この支持体はどのような材料からなるものでもよい。特に、支持体はプラスチック、金属、またはプラスチックと金属との組合せからなる。
好ましいプラスチックは、ポリウレタン、ポリアミド、ポリエステル、およびポリオレフィン、およびポリオレフィンコポリマー、特にポリフェニレンエーテル、ポリスルホン、またはポリエーテルスルホンなどの高温耐性ポリマーである。最も好ましいプラスチックは、ＰＡ６またはＰＡ６６などのポリアミド（ＰＡ）、ポリエチレンおよびポリプロピレン、およびポリスチレン、およびアクリロニトリルブタジエンスチレン（ＡＢＳ）などのコポリマーである。好ましい金属はアルミニウム、鋼、ニッケル、およびそれらの合金である。さらに、金属は未処理の形態で存在してよく、または、例えば腐食を防ぐために、若しくは接着性を改良するために、適切な物質で前処理されてよい。
さらに、支持体は任意の組成および任意の構造を有してよい。それは、例えば、固体、中空、または発泡体であってよく、または格子構造を有してよい。典型的には、支持体の表面は平滑であってよく、凹凸を有してよく、または構造を有してよい。
本発明による組成物のための、またはそれから製造される成形された物品のための、支持体としての機能に加えて、支持体は構造的な補強、または部品の密閉、または雑音の低減にも寄与することができる。
さらに支持体は、キャビティ内に補強要素を固定し、かつ配置する少なくとも一つの固定手段、特にクリップを有してよい。クリップによる補強要素の固定は、部品の全表面（すなわちキャビティ壁の内側に関しても）が例えばディップコーティングによって処理可能である用途に特に適する。そのような場合、コーティングが結合場所に達することができないので、例えば接着剤による固定は適していない。
【００７５】
より好ましくは、支持体は金属で覆われたプラスチックからなる。ここで、上述の材料はプラスチックおよび金属として好ましい。ここで、プラスチックを覆う金属は、どのような方法でプラスチックに付着されてもよい。固定は、例えば、鋲、ねじ、リベット、機械クリップ、クランプ、フランジなど固定のための機械的手段によって、または金属とプラスチックの接着によって行われる。さらに、金属はプラスチックめっきによってプラスチックに塗布されてもよい。
【００７６】
最も好ましくは、プラスチック支持体上の金属層の層厚が０．０３から１．５ｍｍである。
【００７７】
支持体はプラスチックで作られ、金属で覆われ、完全に金属である支持体と比較して軽く、かつプラスチックの性質および材料の選択およびその加工により、その機械的性質および構造を非常に幅広く変えることができるという利点を有する。完全にプラスチックである支持体と比較した金属被覆の利点は、金属が通常より容易に接着するという事実である。金属被覆の他の利点は、熱硬化構造用接着剤の場合、金属層が非常に局所的かつ効果的な誘導によって加熱し得るという事実である。
【００７８】
図２は、金属８で覆われた、プラスチックでできた支持体５を示す。ここで、金属は支持体に鋲９で取り付けられている。金属層の上に、その一時的な形状にある、本発明による組成物からなる成形された物品３が存在する。
【００７９】
図３は、支持体５からなる、その初期状態Ｚ４にある補強要素を概略的に示し、そこに本発明による組成物で作られた成形された物品３が、構造用接着剤としての熱硬化性エポキシ樹脂組成物で取り付けられ、化学的に架橋されたエラストマーはその一時的な形状にある。第１の段階において、成形された物品３は組成物のガラス転移温度Ｔｇよりも高い温度に、温度ΔＴ１加熱され、ここでエラストマーは緩和し成形された物品または組成物１の、その元々の形状への変形をもたらす。これは図３のＺ５に対応する。次いで、温度は、組成物が硬化する温度まで、さらにΔＴ２増加される。硬化された組成物４は状態Ｚ６に示される。
【００８０】
温度の増加は、成形された物品の変形をもたらし、かつ構造用接着剤を硬化するために行われるが、２つの段階で起こる必要はない。２つの段階が安定した温度上昇により連続的に生じ得ることは明らかである。
【００８１】
さらに、本発明は構造用部品のキャビティを補強するための上述のような補強要素の使用を含む。好ましくは、そのような構造用部品は車の車体および／またはフレーム、および特に水、陸、または空の輸送手段に使用される。好ましくは、本発明は、自動車、トラック、鉄道車両、小型船、大型船、ヘリコプター、および飛行機、最も好ましくは自動車における本発明による補強要素の使用を含む。
【００８２】
本発明の他の局面は、構造用部品のキャビティを補強する方法に関し、以下の段階を含む。
ａ’）構造用部品のキャビティ内に上述の補強要素を配置する段階、
ｂ’）補強要素上の成形された物品３を、組成物のガラス転移温度Ｔｇを超える温度に加熱する段階であって、ここで成形された物品がその成形前の形状、すなわち元々の形状に戻る段階、
ｃ’）硬化性構造用接着剤を硬化する段階。
【００８３】
構造用部品のキャビティを補強するための前述の方法の実施形態において、補強要素の支持体が誘導加熱可能な金属または誘導加熱可能な金属で被覆された材料で作られるという条件で、かつ硬化性構造用接着剤が熱硬化性構造用接着剤であるという条件で、段階ｂ’）およびｃ’）は誘導により、すなわち誘導コイルの電磁交流場を用いて実施される。
【００８４】
図３と同様に、図４は構造用部品６のキャビティ内の補強を概略的に示し、構造用部品の内側上に、支持体５および熱硬化性構造用接着剤およびその一時的な形状にある化学的に架橋したエラストマーを有する本発明による組成物から作られた幾つかの成形された物品３を含む補強要素が取り付けられる。ここで、補強要素の支持体がクリップ７で構造用部品に取り付けられる。ここで、成形された物品または組成物はその一時的形状（状態Ｚ４）にあり、その後組成物のガラス転移温度Ｔｇよりも高い温度に、温度ΔＴ１加熱される。この工程において、エラストマーは緩和し、かつその元々の形状への成形された物品または組成物１の変形をもたらし、それによって補強要素とキャビティとの間で開いていたギャップ１０を閉じ、本発明による組成物はキャビティの内壁に付着する（状態Ｚ５）。温度ΔＴ２のさらなる温度上昇の後、熱硬化構造用接着剤は硬化する。図４、状態Ｚ６、は硬化された組成物４を有する強化された構造用部品を示す。
【００８５】
図５は、支持体５上に配置され、その一時的な形状３にある成形された物品または本発明による組成物の変形の前に、構造用部品６のキャビティ１０内に使用されるときの、補強要素を示す。
図６は、構造用部品６のキャビティに挿入された図５の補強要素を示し、この場合本発明による成形された物品または組成物は既にその元々の形状に戻っており、構造用部品６の内壁に付着する。さらに、図６は硬化された組成物４を示す。
本発明による補強要素の形状および構造は、その使用する場所に望ましいように選択することができる。
【００８６】
さらに本願発明は、特に熱硬化によって、上述の組成物から、硬化工程から使用可能であるとき、硬化された組成物に関する
【実施例】
【００８７】
例示的な実施形態が以下に列記され、それらは上述の発明を詳細に説明する。もちろん、この発明は上述の例示的実施形態に限定されない。
【００８８】
試験方法
一時的な形状にある材料の形態安定性は、標準天候（２３℃／湿度５０％）において７日間測定され（「緩和」）、元々の形状への弾性回復は標準天候での７日間の保管の後測定された。試験片の元々の形状の寸法は、１０×１０×６ｍｍ（ｌ×ｗ×ｈ）であった。すなわち元々の形状の高さ（Ｈ０）は６ｍｍであった。高温で加圧しその後冷却することによって、試験片は高さ３ｍｍ（ＨTｅｍｐ）を有する一時的形状に成形された。これは、５０％の圧縮に相当し、結果的に回復のとき１００％の高さに達することを可能にする。
【００８９】
ここで緩和は、以下のように定義される。
【００９０】
【数１】
0005898173.tif 000006
【００９１】
弾性回復は以下のように決定される。
【００９２】
【数２】
0005898173.tif 000007
【００９３】
試験片の作成
例１および２は、エポキシ樹脂組成物およびエポキシ樹脂成分から形成された化学的に架橋されたエラストマーに基づく構造用接着剤を表す。
【００９４】
組成物１および２は、４０℃において高速ミキサーを用いて各々の重量％で表１による成分を混合することによって製造された。
【００９５】
組成物３から６、並びに参照発泡体Ｒｅｆは、固体樹脂のガラス転移温度よりも高い温度で、または化学的推進剤（Ｒｅｆ）の分解温度よりも低い温度で、二軸スクリュー押出機を用いて対応する重量パーセンテージで表２による成分を混合することによって製造された。
【００９６】
例５および６において、ポリオールは、当業者に知られる方法により、各々の組成物に添加する前に、ジイソシアネート、および適切な場合には触媒と反応された。
【００９７】
製造された組成物は、１０×１０×６ｍｍの寸法を有する元々の形状にある試験片に加工される。その後、各々のエラストマーは９０℃で１時間化学的に架橋された。
【００９８】
【表１】
0005898173.tif 000008
【００９９】
【表２】
0005898173.tif 000009
【符号の説明】
【０１００】
１  元々の形状の組成物
２  組成物（変形可能）
３  成形された物品（一時的な形状）
４  硬化された組成物
５  支持体
６  構造用部品
７  クリップ
８  金属層
９  鋲
１０  キャビティ
Ｚ１  元々の形状にある組成物の状態
Ｚ２  変形可能な組成物の状態
Ｚ３  一時的な形状にある組成物の状態（成形された物品）
Ｚ４  硬化された組成物の状態
ΔＴ１  組成物のＴｇよりも低い温度と組成物のＴｇよりも高い温度との間の温度差
ΔＴ２  組成物のＴｇよりも高い温度と組成物の硬化温度との間の温度差
【図１】
0005898173.tif 000011
【図２】
0005898173.tif 000012
【図３】
0005898173.tif 000013
【図４】
0005898173.tif 000014
【図５】
0005898173.tif 000015
【図６】
0005898173.tif 000016